(57)【要約】【課題】  セラミック素子の強度を確保しつつ、セラミック素子における各個別電極間に対応する部位に貫通孔を容易に且つ精度良く形成することができるセラミック素子の製造方法を提供する。【解決手段】  各個別電極間に対応する部位にスリット状の貫通孔を有する積層型圧電素子を製造するときは、まずセラミックグリーンシート３９を成形する。続いて、グリーンシート３９に対してＹＡＧレーザ４０の第２次高調波または第３次高調波のレーザ光Ｌを照射することで、スリット状の貫通孔の一部を構成するためのスリット孔をグリーンシート３９に形成する。そして、グリーンシート３９の上面に電極パターンを形成した後、電極パターンが印刷された複数のグリーンシート３９を積層する。そして、セラミック積層体に対して脱バインダ及び焼成を行い、積層型圧電素子を得る。【選択図】  図１０
2006173347.tif 000002
【特許請求の範囲】
【請求項１】
複数の個別電極が設けられた第１セラミックシートとコモン電極が設けられた第２セラミックシートとを積層してなり、前記各個別電極間に対応する部位に積層方向に対して貫通する貫通孔を有するセラミック素子の製造方法であって、
前記第１セラミックシート及び前記第２セラミックシートを用意する工程と、
前記第１セラミックシートに前記複数の個別電極を形成すると共に、前記第２セラミックシートに前記コモン電極を形成する工程と、
前記第１セラミックシート及び前記第２セラミックシートにレーザ光を照射することで、前記貫通孔の一部を構成するための孔部を前記第１セラミックシート及び前記第２セラミックシートに形成する工程と、
前記個別電極及び前記孔部が形成された前記第１セラミックシートと前記コモン電極及び前記孔部が形成された前記第２セラミックシートとを積層して、前記貫通孔を有するセラミック積層体を形成する工程と、
前記セラミック積層体を焼成する工程とを含むことを特徴とするセラミック素子の製造方法。
【請求項２】
前記第１セラミックシート及び前記第２セラミックシートとして、鉛を含有するセラミック材料で形成されたシートを用い、
前記第１セラミックシート及び前記第２セラミックシートに対し、ＹＡＧレーザの第２次高調波または第３次高調波のレーザ光を照射して前記孔部を形成することを特徴とする請求項１記載のセラミック素子の製造方法。
【請求項３】
前記ＹＡＧレーザの第２次高調波または第３次高調波のレーザ光をＱスイッチングにより繰り返し発振させて照射することを特徴とする請求項２記載のセラミック素子の製造方法。
【発明の詳細な説明】
【技術分野】
【０００１】
本発明は、例えば圧電素子等といったセラミック素子の製造方法に関するものである。
【背景技術】
【０００２】
セラミック素子の一つである積層型圧電素子の中には、例えば各々独立に変位可能な複数の個別変位部（活性部）を有すると共に、各個別変位部間に例えば変位を増やすためのスリットを設けたものがある。このような積層型圧電素子を製造する方法としては、例えば特許文献１，２に開示されているものが知られている。
【０００３】
特許文献１に記載の方法は、圧電層と電極層とを交互に積層圧着させて一体化し、これに焼結を施して積層体を形成した後、超音波砥粒加工により積層体にスリット状の孔部を形成するというものである。特許文献２に記載の方法は、電極膜が形成された複数枚の圧電材料グリーンシートを用意し、パンチ及びダイを用いて各グリーンシートに複数のスリットを形成することにより、各グリーンシートに櫛歯を形成すると共に、ストリッパを用いて各グリーンシートを積層して複数の圧電層を形成し、その後で焼成を行うというものである。
【特許文献１】特開平８−２７９６３１号公報
【特許文献２】特再公表２００２−７０２６５号公報
【発明の開示】
【発明が解決しようとする課題】
【０００４】
しかしながら、上記従来技術においては、以下の問題点が存在する。即ち、特許文献１に記載の方法で採用されている超音波砥粒加工は、研磨剤を使って被加工物を衝撃破砕させる機械的加工である。このため、積層体の焼成後に、超音波砥粒加工により積層体（圧電素子）にスリット状の孔部を形成するときに、圧電素子にマイクロクラックが発生したり、圧電素子中の粒子が脱落することがあり、圧電素子における加工面の強度が低下してしまう。また、特許文献２に記載の方法では、パンチング加工を採用するため、グリーンシートに細長いスリットを形成するのが困難である。また、ダイとグリーンシートとの接触によりグリーンシートに亀裂が入りやすくなるため、圧電素子の強度低下につながる。従って、上記の特許文献１，２に記載の方法では、近年要求されているセラミック素子の小型化及び高集積化に対処することができない。
【０００５】
本発明の目的は、セラミック素子の強度を確保しつつ、セラミック素子における各個別電極間に対応する部位に貫通孔を容易に且つ精度良く形成することができるセラミック素子の製造方法を提供することである。
【課題を解決するための手段】
【０００６】
本発明は、複数の個別電極が設けられた第１セラミックシートとコモン電極が設けられた第２セラミックシートとを積層してなり、各個別電極間に対応する部位に積層方向に対して貫通する貫通孔を有するセラミック素子の製造方法であって、第１セラミックシート及び第２セラミックシートを用意する工程と、第１セラミックシートに複数の個別電極を形成すると共に、第２セラミックシートにコモン電極を形成する工程と、第１セラミックシート及び第２セラミックシートにレーザ光を照射することで、貫通孔の一部を構成するための孔部を第１セラミックシート及び第２セラミックシートに形成する工程と、個別電極及び孔部が形成された第１セラミックシートとコモン電極及び孔部が形成された第２セラミックシートとを積層して、貫通孔を有するセラミック積層体を形成する工程と、セラミック積層体を焼成する工程とを含むことを特徴とするものである。
【０００７】
このように本発明においては、焼成前の第１セラミックシート及び第２セラミックシートにレーザ光を照射して、セラミック素子の貫通孔の一部を構成するための孔部を形成することにより、例えば焼成後のセラミック積層体に対して超音波砥粒加工を施して貫通孔を形成する場合と異なり、セラミックシートにクラックが発生したり、セラミックシート中の粒子の脱落が生じることは殆ど無い。また、パンチング加工等を用いてセラミックシートに孔部を形成する場合と異なり、所望形状の孔部の形成が簡単に行える。これにより、例えば多数の個別電極を有する小型のセラミック素子を製造する場合であっても、セラミック素子の機械的強度が確保されると共に、セラミック素子における各個別電極間に対応する部位に所望の貫通孔を容易に且つ精度良く形成することができる。
【０００８】
好ましくは、第１セラミックシート及び第２セラミックシートとして、鉛を含有するセラミック材料で形成されたシートを用い、第１セラミックシート及び第２セラミックシートに対し、ＹＡＧレーザの第２次高調波または第３次高調波のレーザ光を照射して孔部を形成する。セラミック素子を圧電素子として使用する場合には、圧電層を形成するセラミックシートを、例えばＰＺＴ（チタン酸ジルコン酸鉛）等といった鉛を含有するセラミック材料で形成するのが好適とされている。このような鉛を含有するセラミック材料からなるセラミックシートに対して、ＹＡＧレーザの第２次高調波または第３次高調波のレーザ光を照射することにより、微細な所望形状の孔部を確実に形成することができる。
【０００９】
このとき、ＹＡＧレーザの第２次高調波または第３次高調波のレーザ光をＱスイッチングにより繰り返し発振させて照射することが好ましい。このようにレーザ光をＱスイッチングにより繰り返し発振させることにより、レーザ光の大きな尖頭出力が得られるようになる。このため、セラミックシートの孔部周辺に切削屑が堆積しにくくなると共に、孔部のテーパー状の広がりが抑えられるため、微細な所望形状の孔部をより精度良く形成することができる。
【発明の効果】
【００１０】
本発明によれば、セラミック素子の強度を確保しつつ、セラミック素子における各個別電極間に対応する部位に貫通孔を容易に且つ精度良く形成することができる。これにより、近年要求されているセラミック素子の小型化及び高集積化に十分対処することが可能となる。このとき、例えばセラミック素子を圧電素子として使用する場合には、セラミック素子に形成された貫通孔によって、セラミック素子における各個別電極に対応する各活性部の変位量を増大させつつ、各活性部毎の変位量のばらつきを抑えることができる。
【発明を実施するための最良の形態】
【００１１】
以下、本発明に係わるセラミック素子の製造方法の好適な実施形態について、図面を参照して詳細に説明する。
【００１２】
図１は、本発明に係わるセラミック素子の製造方法の一実施形態によって製造されたセラミック素子を示す側断面図である。同図において、本実施形態に係わるセラミック素子は、積層型圧電素子１である。
【００１３】
積層型圧電素子１の内部には、複数の内部個別電極２と、各内部個別電極２に対応する部分（後述する電極パターン部２２ａ，２７ａに相当）を含む内部コモン電極３とが設けられている。複数の内部個別電極２と内部コモン電極３とは、圧電体層４を介して交互に積層されている。積層型圧電素子１の上面には、複数の内部個別電極２と電気的に接続された複数の外部個別電極５と、内部コモン電極３と電気的に接続された外部コモン電極６とが設けられている。また、積層型圧電素子１において、各内部個別電極２間に対応する圧電体層４の部分には、高さ方向に貫通するスリット状の貫通孔７が形成されている。この貫通孔７は、圧電体層４の変位を促進させる為のものである。
【００１４】
積層型圧電素子１は、図２に示すように、各種電極パターンが設けられた長方形状のセラミックシート８〜１２を積層して形成されている。セラミックシート８〜１２の寸法は、例えば縦１０ｍｍ×横３０ｍｍ×厚さ３０μｍ程度である。
【００１５】
セラミックシート８の上面には、図３に示すように、複数の個別電極パターン１３とコモン電極中継パターン１４とが形成されている。個別電極パターン１３は、マトリクス状（例えば７５行４列）に配列されている。コモン電極中継パターン１４は、セラミックシート８の一端部に形成されている。また、セラミックシート８には、各個別電極パターン１３と電気的に接続された複数のスルーホール１５と、コモン電極中継パターン１４と電気的に接続されたスルーホール１６とが形成されている。さらに、セラミックシート８において、列方向（セラミックシート８の横方向）に隣り合う各個別電極パターン１３間には、上記貫通孔７の一部を構成するためのスリット孔１７がマトリクス状に形成されている。このスリット孔１７は、個別電極パターン１３の長手方向に沿って延在している。
【００１６】
セラミックシート９の上面には、図４に示すように、複数の個別電極パターン１８とコモン電極中継パターン１９とが形成されている。個別電極パターン１８は、セラミックシート８上の個別電極パターン１３と対応するようにマトリクス状に配列されている。コモン電極中継パターン１９は、セラミックシート８上のコモン電極中継パターン１４と対応する位置に形成されている。また、セラミックシート９には、コモン電極中継パターン１９と電気的に接続されたスルーホール２０が形成されている。さらに、セラミックシート９において、列方向に隣り合う各個別電極パターン１８間には、スリット孔１７と同じ形状を有し上記貫通孔７の一部を構成するためのスリット孔２１が形成されている。
【００１７】
セラミックシート１０の上面には、図５に示すように、コモン電極パターン２２と複数の個別電極中継パターン２３とが形成されている。コモン電極パターン２２は、セラミックシート８上の各個別電極パターン１３に対応する位置に形成された複数の電極パターン部２２ａと、セラミックシート８上のコモン電極パターン１４に対応する位置に形成された電極パターン部２２ｂとを含んでいる。個別電極中継パターン２３は、個別電極パターン１３に対応する位置において、行方向（セラミックシート１０の縦方向）に対して電極パターン部２２ａに隣接するように形成されている。また、セラミックシート１０には、各個別電極中継パターン２３と電気的に接続された複数のスルーホール２４と、コモン電極パターン２２と電気的に接続されたスルーホール２５とが形成されている。スルーホール２５は、セラミックシート８のスルーホール１６に対応して電極パターン部２２ｂの領域内に設けられている。さらに、セラミックシート１０において、列方向に対して隣り合う各電極パターン部２２ａ間には、スリット孔１７と同じ形状を有し上記貫通孔７の一部を構成するためのスリット孔２６が形成されている。
【００１８】
セラミックシート１１の上面には、図６に示すように、コモン電極パターン２７が形成されている。コモン電極パターン２７は、セラミックシート１０上の各電極パターン部２２ａに対応する複数の電極パターン部２７ａと、電極パターン部２２ｂに対応する電極パターン部２７ｂとを含んでいる。また、セラミックシート１１において、列方向に隣り合う各電極パターン部２７ａ間には、スリット孔１７と同じ形状を有し上記貫通孔７の一部を構成するためのスリット孔２８が形成されている。
【００１９】
セラミックシート１２の上面には、図７に示すように、複数の個別端子電極パターン３０とコモン端子電極パターン３１とが形成されている。個別端子電極パターン３０は、セラミックシート１０上の個別電極中継パターン２３に対応する位置に形成されている。コモン端子電極パターン３１は、セラミックシート８上のコモン電極中継パターン１４に対応する位置に形成されている。また、セラミックシート１２には、各個別端子電極パターン３０と電気的に接続された複数のスルーホール３２と、コモン端子電極パターン３１と電気的に接続されたスルーホール３３とが形成されている。さらに、セラミックシート１２には、スリット孔１７と同じ形状を有し上記貫通孔７の一部を構成するための複数のスリット孔３４が形成されている。
【００２０】
セラミックシート８〜１２自体は、上記の圧電体層４を構成するものであり、例えばＰＺＴ（チタン酸ジルコン酸鉛）を主成分とした圧電セラミック材料で形成されている。個別電極パターン１３，１８は、上記の内部個別電極２を構成し、コモン電極パターン２２，２７は、上記の内部コモン電極３を構成するものである。個別端子電極パターン３０は、上記の外部個別電極５を構成し、コモン端子電極パターン３１は、上記の外部コモン電極６を構成するものである。個別電極パターン１３，１８、コモン電極パターン２２，２７、個別電極中継パターン２３及びコモン電極中継パターン１４，１９は、例えばＡｇ／Ｐｄ等で形成されている。個別端子電極パターン３０及びコモン端子電極パターン３１は、例えばＡｇ、Ａｕ、Ｃｕ等で形成されている。
【００２１】
なお、セラミックシート１０の上面に形成されるコモン電極パターン２２としては、複数の電極パターン部２２ａに分けずに、例えばセラミックシート１０の横方向に延びる長方形のベタ状であっても良い。この場合には、セラミックシート１０におけるコモン電極パターン２２のベタ状部分の領域内にスリット孔２６を形成する。セラミックシート１１の上面に形成されるコモン電極パターン２７についても同様である。
【００２２】
積層型圧電素子１は、図２に示すように、上からシート１２、シート１０、シート８、シート１０、シート８、シート１０、シート８、シート１０、シート９及びシート１１を重ねた構造をなしている。そして、最上層のセラミックシート１２上に設けられた個別端子電極パターン３０は、スルーホール３２、個別電極中継パターン２３、スルーホール２４、個別電極パターン１３及びスルーホール１５を介して、下から２層目のセラミックシート９上に設けられた個別電極パターン１８と電気的に接続されている。また、最上層のセラミックシート１２上に設けられたコモン端子電極パターン３１は、スルーホール３３、コモン電極パターン２２、スルーホール２５、コモン電極中継パターン１４、スルーホール１６、コモン電極中継パターン１９及びスルーホール２０を介して、最下層のセラミックシート１１上に設けられたコモン電極パターン２７と電気的に接続されている。
【００２３】
また、図１に示すように、積層型圧電素子１の圧電体層４における各内部個別電極２及び各外部個別電極５と内部コモン電極３とに挟まれる部分は、電圧を印加したときに変位する活性部４ａを構成している。この活性部４ａの寸法は、例えば長さ１．８ｍｍ、幅１５０μｍ程度である。また、各セラミックシート８〜１２のスリット孔１７，２１，２６，２８，３４によって、セラミックシート８〜１２の積層方向に貫通するスリット状の貫通孔７が形成されている。この貫通孔７の寸法は、例えば長さ１．８ｍｍ、幅５０μｍ程度である。
【００２４】
このような積層型圧電素子１において、任意の外部個別電極５と外部コモン電極６との間に電圧を印加すると、選択された外部個別電極５の直下に位置する内部個別電極２と内部コモン電極３との間にも電圧が印加されることになる。これにより、該当する外部個別電極５及び内部個別電極２と内部コモン電極３とに挟まれる活性部４ａに電界が生じ、この活性部４ａが変位するようになる。このとき、圧電体層４における各内部個別電極２間に対応する部位にはスリット状の貫通孔７が形成されているので、活性部４ａの変位量が大きくなると共に、隣り合う活性部４ａ同士の変位による機械的干渉や電界強度等の電気的干渉を防止することができる。
【００２５】
次に、上述した積層型圧電素子１を製造する方法について、図８に示すフローチャートより説明する。
【００２６】
まず、セラミックグリーンシートを作る（工程１０１）。具体的には、例えばＰＺＴを主成分とした圧電セラミックを用意し、これに有機バインダ・有機溶剤等を混合したペーストを作製する。そして、図９に示すように、そのペーストをタンク３６内に貯留した後、キャリアフィルム３７を一方のリール３８から他方のリール３８へと巻き取る間に、ドクターブレード法によって上記ペーストをキャリアフィルム３７上に塗布することで、キャリアフィルム３７の上面にセラミックグリーンシート３９を形成する。なお、キャリアフィルム３７としては、例えばＰＥＴフィルムを用いる。また、セラミックグリーンシート３９は、上記のセラミックシート８〜１２に相当するものである。
【００２７】
続いて、図１０に示すように、セラミックグリーンシート３９が形成されたキャリアフィルム３７を一方のリール３８から他方のリール３８へと巻き取りつつ、Ｎｄ：ＹＡＧレーザ４０を用いてグリーンシート３９に多数のスリット孔（上記のスリット孔１７，２１，２６，２８，３４に相当）を形成する（工程１０２）。具体的には、グリーンシート３９の所定位置にＮｄ：ＹＡＧレーザ４０の第３次高調波（波長３５５ｎｍ）のレーザ光Ｌを照射して、スリット孔を形成する。このとき、Ｎｄ：ＹＡＧレーザ４０の第３次高調波をＱスイッチングにより繰り返し発振（ＯＮ／ＯＦＦ）させたレーザ光Ｌを照射するのが好ましい。この時のレーザ照射条件としては、例えば繰り返し周波数が３０ｋＨｚ、パルス幅が２１０ｎｓｅｃ、出力が５Ｗである。
【００２８】
このようにグリーンシート３９に対してレーザ光Ｌを照射することにより、幅狭のスリット孔を容易に且つ精度良く形成することができる。また、打ち抜き加工（パンチング加工）によってスリット孔を形成する場合には、グリーンシート３９と一緒にキャリアフィルム３７を打ち抜いてしまったり、その時にキャリアフィルム３７から出る屑がグリーンシート３９に付着・堆積したり、打ち抜き金型とグリーンシート３９との接触によりグリーンシート３９に亀裂が入りやすいといった問題があるが、レーザ光Ｌを用いてスリット孔を形成することで、そのような不具合が生じることは無い。
【００２９】
また、第３次高調波のレーザ光ＬをＱスイッチングにより繰り返し発振させて照射することにより、レーザ光Ｌのパワーピークが高くなり、大きな尖頭出力が得られるようになる。このため、加工によりグリーンシート３９から発生する切削屑がスリット孔の周辺に付着・堆積することが抑制される。また、テーパー状の広がりが極めて小さいスリット孔が得られる。
【００３０】
なお、Ｎｄ：ＹＡＧレーザ４０のレーザ光Ｌとしては、第３次高調波のレーザ光の代わりに、第２次高調波（波長５３２ｎｍ）のレーザ光を用いても良い。この場合にも、上記と同様の作用効果を得ることができる。
【００３１】
このようなグリーンシート３９へのスリット孔の形成が終了した後、同じＮｄ：ＹＡＧレーザ４０を用いて、グリーンシート３９に複数のスルーホール（上記のスルーホール１５，１６，２０，２４，２５，３３，３４に相当）を形成する（工程１０３）。このとき、Ｎｄ：ＹＡＧレーザ４０によるレーザ光Ｌの照射条件は、上記の工程１０２と同様である。これにより、穴径の小さなスルーホールを簡単且つ確実に形成することが可能となる。そして、例えばＡｇ：Ｐｄ＝７：３の比率で構成された導電材料と有機バインダ・有機溶剤等とを混合したペーストを作製し、例えばスクリーン印刷法によりスルーホール内に導電ペーストを充填する（工程１０４）。
【００３２】
続いて、グリーンシート３９の上面に電極パターン（上記の電極パターン１３，１４，１８，１９，２２，２３，２７に相当）を形成する（工程１０５）。具体的には、スルーホールの充填材と同じく、例えばＡｇ：Ｐｄ＝７：３の比率で構成された金属材料と有機バインダ・有機溶剤等とを混合したペーストを作製し、例えばスクリーン印刷法により電極パターンを形成する。
【００３３】
続いて、ピックアップ装置（図示せず）を用いて、電極パターンが印刷された後のグリーンシート３９をキャリアフィルム３７から剥離させた後、グリーンシート３９を所定の枚数だけ所定の順序で積層する（工程１０６）。このとき、例えば各グリーンシート３９の所定の複数箇所にアライメントマークを形成しておき、各グリーンシート３９のアライメントマーク同士を合わせながら積層を行うことにより、各グリーンシート３９に形成された個別電極パターン同士及びスリット孔同士の積層方向に対する位置合わせが容易に行える。そして、そのセラミック積層体に対し、例えば６０℃程度の熱を加えながら１００ＭＰａ程度の圧力でプレス加工を行い、各層のグリーンシート３９を圧着させる。その後、セラミック積層体を所定の寸法に切断する（工程１０７）。
【００３４】
続いて、セラミック積層体をセッター（支持体）に載せ、セラミック積層体の脱脂（脱バインダ）を例えば４００℃前後の温度で１０時間程度行う（工程１０８）。その後、セラミック積層体が載置されたセッターをこう鉢内に入れ、セラミック積層体の焼成を例えば１１００℃程度の温度で２時間程度行い、焼結体を得る（工程１０９）。
【００３５】
続いて、焼成後のセラミック積層体の上面に、例えばＡｇからなる端子電極パターン（上記の端子電極パターン３０，３１に相当）を形成する（工程１１０）。この端子電極パターンの形成手法としては、焼付け、スパッタリング、無電解メッキ法などが用いられる。そして、例えば温度１２０℃の環境下で、圧電体層の厚みに対する電界強度が３ｋＶ／ｍｍとなるように所定の電圧を例えば３分間印加することにより、分極処理を行う（工程１１１）。これにより、積層型圧電素子１が完成する。
【００３６】
なお、積層型圧電素子１の製造手順としては、特に上記の手順には限られない。例えばスリット孔の形成工程（工程１０２）については、グリーンシートの形成工程（工程１０１）を実施した後、グリーンシートの積層工程（工程１０６）を実施する前であれば、どのタイミングで実施しても構わない。ただし、積層型圧電素子１の製造をより効率良く行うためには、スリット孔の形成工程とスルーホールの形成工程とをまとめて実施するのが望ましい。
【００３７】
以上のような積層型圧電素子１の製造方法においては、セラミックグリーンシート３９に対してＹＡＧレーザ４０の第２次高調波または第３次高調波のレーザ光Ｌを照射することで、セラミックグリーンシート３９にスリット孔を形成するので、上述したように微細なスリット孔を精度良く加工することができる。これにより、最終的に積層型圧電素子１に形成される各スリット状の貫通孔７の寸法精度が高くなる。従って、各内部個別電極２に対応する各活性部４ａ毎の変位量のばらつきが低減されるため、多チャネル型圧電素子（圧電アクチュエータ）としての品質を向上させることができる。
【００３８】
また、セラミック積層体を焼成する前のセラミックグリーンシート３９の状態で、レーザ光Ｌによりスリット孔を形成するので、微細なスリット孔の加工が簡単に且つ短時間で行える。また、セラミックグリーンシート３９にマイクロクラックが発生したり、セラミックグリーンシート３９中の粒子が脱落することは殆ど無く、セラミックグリーンシート３９の加工部分の強度低下が抑えられるため、積層型圧電素子１の所望な機械的強度を確保することができる。
【００３９】
以上により、多数の個別電極２と多数のスリット状の貫通孔７とを有する積層型圧電素子１の小型化及び高集積化を実現することが可能となる。
【００４０】
さらに、例えばスリット孔と同じ機能をもった櫛歯部を有するセラミックグリーンシートを用いて、上記と同様の方法により積層型圧電素子を作る場合には、グリーンシートをキャリアフィルム３７から剥離させるときに、グリーンシートの櫛歯部が脱落したり変形することがある。本実施形態では、厚さ方向のみ開放されているスリット孔を有するセラミックグリーンシート３９を用いて積層型圧電素子１を製造するので、グリーンシート３９をキャリアフィルム３７から剥離させるときに、グリーンシート３９の一部脱落や変形が発生することは無い。
【００４１】
なお、本発明は、上記実施形態に限定されるものではない。例えば、上記実施形態では、セラミックシートにＹＡＧレーザの第２次高調波または第３次高調波のレーザ光を照射してスリット孔を形成するようにしたが、使用するレーザ光の種類としては、特にそれに限られず、セラミックシートの材料等に応じて適宜決めれば良い。
【００４２】
また、上記実施形態では、各層の個別電極同士及びコモン電極同士がスルーホールを介して電気的に接続される構成としたが、スルーホールの代わりに、例えば各層の個別電極同士を接続する外部電極と各層のコモン電極同士を接続する外部電極とを積層型圧電素子の側面に設けても良い。
【００４３】
さらに、上記実施形態に係わるセラミック素子の製造方法は、積層型圧電素子の製造方法であるが、本発明は、圧電素子の製造に限られず、例えば圧電センサ等の製造についても適用可能である。この場合、セラミック素子の用途・機能等に応じて、セラミック素子に設ける貫通孔の形状（スリット、円形、矩形、櫛歯状等）やサイズ等を適宜決めれば良い。
【図面の簡単な説明】
【００４４】
【図１】本発明に係わるセラミック素子の製造方法の一実施形態によって製造されたセラミック素子として積層型圧電素子を示す側断面図である。
【図２】図１に示した積層型圧電素子の分解斜視図である。
【図３】図２に示した電極パターン付きセラミックシートの一つを示す平面図である。
【図４】図２に示した電極パターン付きセラミックシートの他の一つを示す平面図である。
【図５】図２に示した電極パターン付きセラミックシートの更に他の一つを示す平面図である。
【図６】図２に示した電極パターン付きセラミックシートの更に他の一つを示す平面図である。
【図７】図２に示した電極パターン付きセラミックシートの更に他の一つを示す平面図である。
【図８】図１に示した積層型圧電素子を製造する方法を示すフローチャートである。
【図９】図８に示したシート成形工程を行う様子を示す概念図である。
【図１０】図８に示したスリット加工工程を行う様子を示す概念図である。
【符号の説明】
【００４５】
１…積層型圧電素子（セラミック素子）、２…内部個別電極、３…内部コモン電極、４…圧電体層、５…外部個別電極、６…外部コモン電極、７…貫通孔、８，９…セラミックシート（第１セラミックシート）、１０，１１…セラミックシート（第２セラミックシート）、１２…セラミックシート（第１セラミックシート、第２セラミックシート）、１３…個別電極パターン、１７…スリット孔（孔部）、１８…個別電極パターン、２１…スリット孔（孔部）、２２…コモン電極パターン、２６…スリット孔（孔部）、２７…コモン電極パターン、２８…スリット孔（孔部）、３０…個別端子電極パターン、３１…コモン端子電極パターン、３４…スリット孔（孔部）、３９…セラミックグリーンシート（第１セラミックシート、第２セラミックシート）、Ｌ…レーザ光。
【図１】
2006173347.tif 000003
【図２】
2006173347.tif 000004
【図３】
2006173347.tif 000005
【図４】
2006173347.tif 000006
【図５】
2006173347.tif 000007
【図６】
2006173347.tif 000008
【図７】
2006173347.tif 000009
【図８】
2006173347.tif 000010
【図９】
2006173347.tif 000011
【図１０】
2006173347.tif 000012